(57)【要約】【課題】予備成形が１回で終了し、材料の温度低下が少なく、工程数もプレスサイズも小さくできるフランジ付軸物の予備成形方法および鍛造プレスを提供する。【解決手段】棒状素材ａの下部を下型１で把持しておき、棒状素材ａの上部にフランジ予定部の形状を有する中空部２１を備えた上型２を外挿し、下型１を通して、ポンチ６を下から上方に突入させて、棒状素材ａを加圧し、その上部を上型２の中空部２１内に充満させ、棒状素材ａの上部にフランジ予定部分ｆ´をすえ込む。この予備成形は棒状素材ａの下部が下型１で把持されていることから座屈しないので、ポンチ６の加圧力を大きくでき、１工程で仕上がる。よって、生産性が向上する。【選択図】図１
2005125400.tif 000002
【特許請求の範囲】
【請求項１】
棒状素材の下部を下型で把持しておき、該棒状素材の上部にフランジ予定部の形状を有する中空部を備えた上型を外挿し、
前記下型を通して、ポンチを下から上方に突入させて、前記棒状素材を加圧し、その上部を前記上型の中空部内に充満させ、
前記棒状素材の上部にフランジ予定部分をすえ込む
ことを特徴とするフランジ付軸物の予備成形方法。
【請求項２】
棒状素材の下部を把持することができ、ポンチ孔を中心部に有する下型と、
内部にフランジ予定部の形状を有する中空部を備え、棒状素材の上部に外挿可能な上型と、
前記下型のポンチ孔を通して下から上方に突入するポンチとを備えている
ことを特徴とするフランジ付軸物の鍛造プレス。
【発明の詳細な説明】
【技術分野】
【０００１】
本発明は、フランジ付軸物の予備成形方法および鍛造プレスに関する。さらに詳しくは、軸部の一端にフランジ部が形成された加工品を、熱間鍛造によって成形するための予備成形方法と、それに用いる鍛造プレスに関する。
図５には、成形済みの加工品Ｗであるフランジ付軸物が示されている。符号Ｆはフランジ部を示し、符号Ｓは軸部を示している。フランジ部Ｆの直径は軸部Ｓの直径よりかなり大きく、本発明は、このような加工品を対象とするものである。
【背景技術】
【０００２】
フランジ付軸物の鍛造には、素材として、ビレットを用いるものと、棒状素材を用いるものがある。
ビレットから鍛造していく従来方法は、図５に示すように、加熱されたビレットｂから２回の押出し工程１，２で軸部ｓを押し出しつつ、フランジ部ｆを分厚いままで残しておき、つぎの荒打ち工程でフランジ部ｆを薄肉にしつつ軸部ｓを長く延ばし、最後の仕上げ工程で、フランジ部も軸部も最終製品となる寸法・形状に仕上げられる（例えば、非特許文献１）。このように、幾つかの工程に分けるのは成形中の肉流れが大きいためである。
【０００３】
上記の工程のうち荒打ち工程に相当する鍛造方法については、特開昭６０−１３７５３９号公報（特許文献１）に記載された従来技術がある。
この従来技術は、前加工された半製品の一端にフランジ部を形成し、このフランジ部を後工程において押しつぶして軸部を鍛造する方法である。また、この押しつぶし加工用の金型は、フランジ部を除く半製品の前加工部分を半割り可能な下型で把持しておき、ついで中空のポンチによりフランジ部の周縁を押し込み、フランジ部の中心部の素材肉をポンチ内の中空部に押し出して軸部を成形する構成となっている。
【０００４】
ところが、上記特許文献１の従来技術を含め、直径の大きく異なるフランジ部の形成は、つぎのような問題がある。
（１）フランジ部ｆと軸部ｓ間の肉流れが激しいため金型表面に傷が付きやすく、金型寿命が短い。
（２）金型表面が荒れると、ワークに傷がつき、最終製品にも傷が残るので、品質維持が困難である。
（３）ワークが金型に食らい付き、ノックアウト時にワークが飛跳ねることがあり、この場合、搬送が困難となり、稼働率が低下する。
【０００５】
そこで、上記のような問題を解消するため、棒状素材からフランジ部をアプセット鍛造し、仕上成形する鍛造方法が提案されている。この鍛造方法は、図６に示すように、棒状の素材ａを用い、１工程から３工程の予備成形において、棒状素材ａを軸方向に加圧しながら、一端部の直径を徐々に太らせていき、ついで軸部ｓとフランジ部ｆの直径比率が大きくなった４，５工程で荒打ち成形し、最後の６工程で仕上げ成形するというものである。
ただし、この成形方法では、つぎの問題がある。
（１）素材ａの軸径が細い場合は、座屈しやすいので、フランジ部の荒成形に２〜３工程を要する。つまり、段階的にアプセット成形を繰返し、所定の予備成形形状を作り上げなければならない。
（２）上記のように多段階工程をとるので、搬送時間が長くなり、材料の温度低下が生じやすいので、成形荷重が上がる。
また、温度が充分に高くない状態で成形すると、製品寸法精度、とくに軸部の品質が低下する。
（３）このため、場合によっては、予備成形材を再加熱して、本成形するケースも必要となるので、生産性が低下する。
（４）そして、１台のプレスで全ての成形を行う場合は、型打ち工程数が増え、大型のプレスが必要になる。あるいは、予備成形を専用のプレスで行う場合も、複数工程が必要となり、搬送装置も大掛かりなものが必要となる。
【０００６】
【非特許文献１】プレス加工便覧  647〜648頁  昭和５０年１０月２５日  社団法人日本塑性加工学会編著  丸善株式会社刊
【特許文献１】特開昭６０−１３７５３９号公報
【発明の開示】
【発明が解決しようとする課題】
【０００７】
本発明は上記事情に鑑み、予備成形が１回で終了し、材料の温度低下が少なく、工程数もプレスサイズも小さくできるフランジ付軸物の予備成形方法および鍛造プレスを提供することを目的とする。
【課題を解決するための手段】
【０００８】
第１発明のフランジ付軸物の予備成形方法は、棒状素材の下部を下型で把持しておき、該棒状素材の上部にフランジ予定部の形状を有する中空部を備えた上型を外挿し、前記下型を通して、ポンチを下から上方に突入させて、前記棒状素材を加圧し、その上部を前記上型の中空部内に充満させ、前記棒状素材の上部にフランジ予定部分をすえ込むことを特徴とする。
第２発明のフランジ付軸物の鍛造プレスは、棒状素材の下部を把持することができ、ポンチ孔を中心部に有する下型と、内部にフランジ予定部の形状を有する中空部を備え、棒状素材の上部に外挿可能な上型と、前記下型のポンチ孔を通して下から上方に突入するポンチとを備えていることを特徴とする。
【発明の効果】
【０００９】
第１発明によれば、ポンチで棒状素材が軸方向に加圧されたことにより、棒状素材の上部が上型の中空部内に充満して、フランジ予定部形状にすえ込まれる。そして、ポンチを下型を通して突入させても、棒状素材の下部は下型で把持されているので、棒状素材に座屈が生じず、加圧力を大きくでき、１回の成形工程でフランジ付軸物の予備成形ができる。よって、生産性が向上する。
第２発明によれば、上型にはフランジ予定部形状の中空部が設けられているので、ポンチ突入により棒状素材の上部が中空部内に充満し、フランジ予定部形状に成形される。そして、下型が棒状素材の下部を把持できるので、ポンチ突入による加圧時に座屈が生じないことから加圧力を大きくでき、よって、１回の工程で予備成形ができる。
【発明を実施するための最良の形態】
【００１０】
つぎに、本発明の実施形態を図面に基づき説明する。
図１は本発明の一実施形態に係る鍛造プレスの断面図、図２は同鍛造プレスの要部拡大断面図、図３は同鍛造プレスの動作説明図、図４は本発明の予備成形方法の工程図である。
【００１１】
図１において、１は開閉式の下型であり、割型１Ａ，１Ｂから構成されている。２は上型であり、上ダイホルダ３に固定されている。４は加圧用のラムでラムシリンダ４Ａとラム体４Ｂからなる。５は引上げ用の油圧シリンダである。
前記下型１の２つの割型１Ａ，１Ｂの間には、ポンチ孔が設けられており、ポンチ６が通されている。７はポンチ６用の加圧シリンダであり、シリンダ７Ａとピストン７Ｂからなり、ポンチ６はピストン７Ｂに結合されている。
【００１２】
つぎに、図２に基づき詳細な構成を説明する。
前記下型１の割型１Ａ，１Ｂは、トグルリンク11A ,11Bで左右方向に動いて開閉可能となっている。12A ,12Bはトグルリンク11A ,11Bの開閉用シリンダである。この割型１Ａ，１Ｂが閉じている状態で、棒状素材ａの下部が割型１Ａ，１Ｂ間に把持されるようになっている。また、割型１Ａ，１Ｂにおける、挟まれた棒状素材ａの下方となる部位には、ポンチ孔１３が形成されている。ポンチ６は加圧シリンダ７で上昇下降自在であり、上昇すると、棒状素材ａを下から上方に加圧することができる。
【００１３】
前記上型２は、その内部に中空部２１が形成されている。この中空部２１の形状は、棒状素材ａの上部に予備成形すべきフランジ予定部、すなわちすえ込み形状と同形状である。つまり、この形状は、筒状であり、上方の内径より下方の内径が徐々に広がるテーパ状となっている。
この上型２は、前記ラム４により、下型１で把持されている棒状素材ａの上部に外挿される。この外挿された状態では、上型２の中空部２１と棒状素材ａの上部との間には、テーパ状の空間が生ずる。そして、ラム４で下向きに加圧されている状態では、ポンチ６で棒状素材ａを上向きに加圧しても、上型２が動くことはない。このため、すえ込み加工が可能となる。
【００１４】
加工終了後は、上型２は引上げシリンダ５で上昇させられ、下型１の割型１Ａ，１Ｂはトグルリンク11A ,11Bを作動させて開かれ、ポンチ６は加圧シリンダ７で下降させられる。この状態で成形済みの棒状素材ａは、搬送装置に把持されて、次工程へ送られる。
【００１５】
つぎに、図３に基づき、本実施形態の鍛造プレスによる予備成形工程を説明する。
（１）下型１の左右の割型１Ａ，１Ｂが開いており、棒状素材ａがその間に挿入される。
（２）割型１Ａ，１Ｂを閉じ、棒状素材ａの下部を把持する。
（３）上型２を下降させ、棒状素材ａの上部に外挿する。この状態で、上型２の中空部２１の内壁と棒状素材ａの上部外周面との間には空間が生じている。この空間はすえ込み空間である。
（４）つづいて、ポンチ６を上昇させ、棒状素材ａを下から上方に向って加圧する。この加圧により、棒状素材ａの上部は、上型２内で半径方向に膨出し、中空部２１内に充満して、フランジ予定部ｆ´（図４の１工程参照）が予備成形される。
【００１６】
上記の成形工程において、棒状素材ａの下部は割型１Ａ，１Ｂで強固に把持されているので、座屈の可能性がない。このため、充分に大きな力で軸方向に加圧してよいので、一度の工程でフランジ予定部のすえ込み成形を完了させることができる。
このように、１工程で予備成形できるので、材料の温度低下が少なくなり、成形荷重が小さくてすみ、プレスサイズも小さくてすむ。また、材料搬送に要する時間も少なくなり、搬送機構も簡略化できる。さらに、製品寸法精度や軸部品質も高く維持できる。
【００１７】
本発明の鍛造プレスを用いた予備成形では、図４に示すように、予備成形は１工程で足りる。従来の方法では、例えば図６に示すように、３工程必要であったのと比べると、大幅な生産性の向上が図られる。
なお、予備成形後の荒打ち工程（２工程と３工程）と仕上げ工程（４工程）は従来と同様に行えばよい。
【００１８】
上記の鍛造プレスは、予備成形専用のプレスとしてもよく（この場合、別にメインプレスが必要となる）、メインプレス内の最初の工程に設けてもよい。
【産業上の利用可能性】
【００１９】
本発明は、フランジ付軸物の成形であれば、どのような部材にも適用できる。したがって、例えば、自動車のピニオンシャフトやアクスル、等速ジョイントなどが代表的であるが、これ以外の製法にも適用可能なものである。
【図面の簡単な説明】
【００２０】
【図１】本発明の一実施形態に係る鍛造プレスの断面図である。
【図２】本発明の一実施形態に係る鍛造プレスの要部拡大断面図である。
【図３】本発明の一実施形態に係る鍛造プレスの動作説明図である。
【図４】本発明の予備成形方法の工程図である。
【図５】従来のビレットからフランジ付軸物を成形する方法の工程図である。
【図６】従来の棒状素材からフランジ付軸物を成形する方法の工程図である。
【符号の説明】
【００２１】
１    下型
２    上型
４    ラム
６    ポンチ
７    加圧シリンダ
２１    中空部
【図１】
2005125400.tif 000003
【図２】
2005125400.tif 000004
【図３】
2005125400.tif 000005
【図４】
2005125400.tif 000006
【図５】
2005125400.tif 000007
【図６】
2005125400.tif 000008